(57)【要約】【課題】ポリテトラフルオロエチレンの繊維化に伴うペーストの増粘を発生させずに、分散状態が良好な電極用ペーストを作製することが可能であり、かつ、得られる電池やキャパシタの特性に優れた電極用添加剤を提供する。【解決手段】テトラフルオロエチレンを水性媒質中で乳化重合する際に使用する重合乳化剤、及び必要に応じて重合後に添加する分散安定剤のいずれもが、非イオン系界面活性剤でないか、または実質的に非イオン系界面活性剤を含まないポリテトラフルオロエチレンの微粒子の水性分散体からなる電極用添加剤。【選択図】なし【特許請求の範囲】
【請求項１】
テトラフルオロエチレンを水性媒質中で乳化重合してなる含フッ素ポリマーの微粒子の水性分散体を含む電極用添加剤であって、重合する際に添加する重合乳化剤及び必要に応じて重合後に添加する分散安定剤のいずれもが、非イオン系界面活性剤でないか、または実質的に非イオン系界面活性剤を含まないことを特徴とする電極用添加剤。
【請求項２】
非イオン系界面活性剤の水性分散体への全添加量が、含フッ素ポリマーの固形分重量に対して、１重量％未満である請求項１に記載の電極用添加剤。
【請求項３】
含フッ素ポリマーの微粒子が、フィブリル形成性で平均粒径が０．０５〜１μｍであるテトラフルオロエチレン重合体の微粒子である請求項１または２に記載の電極用組成物。
【請求項４】
重合乳化剤または分散安定剤として、アニオン系界面活性剤を使用する請求項１〜３のいずれかに記載の電極用添加剤。
【請求項５】
前記アニオン系界面活性剤が、パーフルオロアルキル基、またはパークロロフルオロアルキル基を含有するアニオン系含フッ素界面活性剤である請求項４に記載の電極用添加剤。
【請求項６】
界面活性剤の水性分散体への全添加量が、含フッ素ポリマーの固形分重量に対して、０．０５〜２５重量％である請求項１〜５のいずれかに記載の電極用添加剤。
【請求項７】
分散安定剤として、水溶性高分子を使用する請求項１〜６のいずれかに記載の電極用添加剤。
【請求項８】
前記水溶性高分子の水性分散体への全添加量が、含フッ素ポリマーの固形分重量に対して、０．０１〜２５重量％である請求項７に記載の電極用添加剤。
【請求項９】
前記水溶性高分子が、セルロース系誘導体である請求項７または８に記載の電極用添加剤。
【請求項１０】
含フッ素ポリマーの微粒子の水性分散体を充填する密閉容器内の空間が５容量％以下になるように充填した請求項１〜９に記載の電極用添加剤を充填した容器。
【請求項１１】
含フッ素ポリマーの微粒子の水性分散体を充填した密閉容器内に、該水性分散体の全容量に対して少なくとも１容量％以上の溶剤層が該水性分散体の表面を覆うように非水性溶剤を充填した請求項１〜９に記載の電極用添加剤を充填した容器。
【請求項１２】
含フッ素ポリマーの微粒子の水性分散体を充填する密閉容器内の空間が５容量％以下になるように充填した請求項１〜９のいずれかに記載の水性分散体の貯蔵・運搬方法。
【請求項１３】
電極が、電池またはキャパシタの電極である請求項1〜９のいずれかに記載の電極用添加剤。
【請求項１４】
電極用合剤と導電剤に請求項１〜９のいずれかに記載の電極用添加剤を混合する電極用組成物の製造方法。
【発明の詳細な説明】
【０００１】
【発明の属する技術分野】
本発明は、電池またはキャパシタの電極を作製する際に用いる電極用添加剤、より詳しくは、電極用合剤を結着するため、あるいは電極表面を撥水性にするために、電極用組成物に配合して用いる電極用添加剤に関する。
【０００２】
【従来の技術】
近年の電池、たとえば、二酸化マンガン、水酸化ニッケル、水素吸蔵合金、コバルト酸リチウム、マンガン酸リチウム、ニッケル酸リチウムなどの電極用活物質、カーボン、グラファイトなどの導電剤を使用した一次、二次電池用の電極を製造する際、これら電極用合剤を結着させるための材料として、含フッ素ポリマーが広く使用されている。具体的には、ポリテトラフルオロエチレン（ＰＴＦＥ）やポリビニリデンフルオライド（ＰＶｄＦ）、ビニリデンフルオライドとヘキサフルオロプロピレンとの共重合体（ＶｄＦ系共重合体）等の含フッ素ポリマーが使用されているが、中でも、ＰＴＦＥは、パーフルオロ構造による良好な耐酸化性、３２７℃という含フッ素ポリマーの中でも最高の融点を持つことによる高耐熱性などの特性を有するため、好ましく使用されている。このＰＴＦＥは、前記耐酸化性、高耐熱性を有するだけでなく、電池特性の面においても、電極用結着剤として用いた場合には、ＰＶｄＦ、ＶｄＦ系共重合体等の有機溶剤溶液を用いた場合と比較して、放電性能において、特に負荷特性に優れているという利点を有する。その理由は、ＰＴＦＥを含む電極用組成物を用いて電極を製造する際、特に電極板を圧延する際に、ＰＴＦＥ独特の性質である繊維化（フィブリル化）が起こり、ＰＴＦＥの繊維が三次元網目構造を形成する。そのため、電極用合剤を結着しながら、反応面である電極用活物質の表面を覆う割合が少ないためと言われている。これに対して、ＰＶｄＦ、ＶｄＦ系共重合体等の含フッ素ポリマーの有機溶剤溶液を用いた場合、ＰＶｄＦやＶｄＦ系共重合体が電極用活物質の表面を覆う割合が多くなると言われている（特開平9-139199号公報）。
また、二次電池の補助用として、活性炭電極と電解液との界面電気二重層に蓄積される電荷を利用した容量の大きなコンデンサが広く使用されており、このコンデンサは電気化学キャパシタ（以下、単にキャパシタという。）と呼ばれているが、近年、１Ａ以上の電流の短時間バックアップ用途や電気エネルギー貯蔵デバイス用途として注目されている。このキャパシタの電極を製造する際には、電気二重層キャパシタの例で言うと、電極用結着剤として、ＰＴＦＥやＰＶｄＦ等の使用例が紹介されている。その電極用組成物の製法としては、乾式混合、湿式混合共に数多く紹介されているが（特開昭50-44462号公報、特開平11-283887号公報、特開平8-55761号公報、特開平11-154629号公報など）、このキャパシタの電極用結着剤としてもＰＴＦＥが好ましく使用されている。その理由は、先に説明した電池の場合と同様に、耐酸化性、高耐熱性、繊維化による効果的なバインダー力を有するためである。しかし、その使用方法としては、ＰＴＦＥ粒子を有機溶剤に分散させた有機溶剤分散液、すなわちＰＴＦＥオルガノゾルとして使用する形態が知られているにすぎない（特開平11-329904号公報）。
一方、テトラフルオロエチレンを水性媒質中で乳化重合することにより合成されるＰＴＦＥの微粒子の水性分散体は、ポリスチレンなどの炭化水素系ポリマーと比較して、高撥水性、高比重のために、通常の重合後の状態で放置しておくと、ＰＴＦＥの微粒子が沈降しやすく、保存安定性に劣ることが知られている。そのため、これまで一般的に、乳化重合により得られるＰＴＦＥの微粒子の水性分散体をそのままの状態で市販することはなく、安定化させて市販されている。具体的には、ＰＴＦＥの微粒子の水性分散体を、ポリオキシエチレンフェニルエーテルなどの非イオン系界面活性剤、たとえばＣ8Ｈ17Ｃ6Ｈ4Ｏ（Ｃ2Ｈ4Ｏ）10Ｈ  であるユニオンカーバイド社製トライトンＸ１００（商標）を用いて安定化させた後、電気濃縮法や相分離法などにより、ポリマー固形分濃度を40〜65重量％に濃縮させて市販されている。この際に用いられる非イオン系界面活性剤の適正量は、ポリマー固形分重量に対して、４〜１２重量％であるのが好ましいとされている。４重量％未満の場合には、保存安定性が低下することが知られている（特開平11-240993号公報参照）。
【０００３】
したがって、かかる市販されているＰＴＦＥの微粒子の水性分散体をそのまま前記した電極用添加剤として用いると、本来の電池特性、特にキャパシタなどの充放電性能を繰り返し要求される電極用添加剤の用途においては、安定化させる際の界面活性剤が最終製品である電極中に残留し、内部抵抗を増大させたり、サイクル特性を劣化させたりすることにつながるため好ましいことではない。つまり、電池特性の面からは、ＰＴＦＥの微粒子の水性分散体を、電極用添加剤として用いる場合には、界面活性剤を添加しない方が好ましい。しかし、前記したように、非イオン系界面活性剤で安定化されていないＰＴＦＥの微粒子の水性分散体は、分散安定性に劣ることから、市販される際の輸送時に分散した微粒子の凝集体を生成する危険性があること等を主な理由として、以前からほとんど市販されていない状況である。そして、このような水性分散体を電極用添加剤として用いることが記載された文献も、本発明者らの知る限りにおいて見当たらない。
【０００４】
【発明が解決しようとする課題】
本発明は、本来の電極特性、特に電池及びキャパシタなどの充放電性能を繰り返し要求される用途に適した電極用添加剤を提供することを目的とする。
【０００５】
【課題を解決するための手段】
本発明者らは、かかる電極用添加剤を得るために、従来、容易に凝集するため好ましくないとされていたＰＴＦＥを乳化重合して得られた水性分散体を、濃縮や安定化させることなく、すなわち、ＰＴＦＥの微粒子を含む水性分散体に添加する非イオン系界面活性剤の添加量をできる限り少なくし、好ましくは全く添加することなく、そのままの状態で電極用合剤と混合して用いると、意外にも、電極用合剤と容易に均一に混合できることを見出し、しかも得られる電極は、その特性に優れたものとなることを見出した。
【０００６】
また、本発明者らは、ＰＴＦＥの分散安定性が問題になるとき、従来用いられていた非イオン系界面活性剤に代えて、アニオン系界面活性剤を用いれば、問題が解決されることを見出した。
【０００７】
【発明の実施の形態】
本発明において用いるテトラフルオロエチレン重合体には、テトラフルオロエチレンを水性媒質中で乳化重合してなるＰＴＦＥだけでなく、少量の他の共単量体を共重合させて変性した変性ポリテトラフルオロエチレン（変性ＰＴＦＥ）も包含される。この共単量体としては、ヘキサフルオロプロピレン、クロロトリフルオロエチレン、パーフルオロ（アルキルビニルエーテル）、パーフルオロ（アルコキシビニルエーテル）、トリフルオロエチレン、パーフルオロアルキルエチレンなどが挙げられる。共単量体の共重合割合はその種類によって異なるが、変性ＰＴＦＥを他の粉末材料と混合したときに、変性ＰＴＦＥがフィブリル化を起こす程度の量である。
本発明に係る含フッ素ポリマーの微粒子の水性分散体は、PTFE単独の水性分散体が好ましいが、本発明の効果を損なわない範囲で、他の含フッ素ポリマーの水性分散体とブレンドして用いて良い。ブレンドすることができる含フッ素ポリマーとしては、テトラフルオロエチレン／ヘキサフルオロプロピレン共重合体（ＦＥＰ）、ポリビニリデンフルオライド（PVdF)、ビニリデンフルオライド／ヘキサフルオロプロピレン共重合体（Ｐ（ＶｄＦHFP））、ビニリデンフルオライド／テトラフルオロエチレン共重合体（Ｐ（ＶｄＦ／ＴＦＥ））、ビニリデンフルオライド／ヘキサフルオロプロピレン／テトラフルオロエチレン共重合体（Ｐ（ＶｄＦ／ＨＦＰ／ＴＦＥ））、テトラフルオロエチレン／パーフルオロ（アルキルビニルエーテル）共重合体（ＰＦＡ）、ビニリデンフルオライド／テトラフルオロエチレン／パーフルオロメチルビニルエーテル共重合体（Ｐ（ＶｄＦ／ＴＦＥ／ＰMVE））、ビニリデンフルオライド／テトラフルオロエチレン／クロロトリフルオロエチレン共重合体（Ｐ（ＶｄＦ／ＴＦＥ／ＣＴＦＥ））、ビニリデンフルオライド／テトラフルオロエチレン／パーフルオロプロピルビニルエーテル共重合体（Ｐ（ＶｄＦ／ＴＦＥ／ＰＰＶＥ））、その他公知の含フッ素セグメント化ポリマー（含フッ素エラストマー性ポリマー鎖セグメントと含フッ素非エラストマー性ポリマー鎖セグメントとをブロックまたはグラフト重合してなる含フッ素ポリマー）などが挙げられる。
ブレンドする場合のＰＴＦＥ含有量は、全含フッ素ポリマーに対して、２０重量％以上、好ましくは、４０重量％以上であってよい。
【０００８】
含フッ素ポリマーの微粒子は、フィブリル形成性で平均粒径が０．０５〜１μｍ、好ましくは０．１〜０．５   μｍ、特に０．１〜０．３５μｍであるテトラフルオロエチレン重合体の微粒子が特に好ましい。
【０００９】
本発明に係る含フッ素ポリマーの微粒子の水性分散体は、対応する含フッ素モノマーを用いて、乳化重合法により製造したものである。含フッ素ポリマーを乳化重合で製造するに際し、重合乳化剤として、含フッ素界面活性剤を、たとえば、ポリマー重量に対して０．０５〜０．８重量％程度、通常、０．１〜０．６重量％程度使用することができる。乳化重合時に含フッ素界面活性剤を使用した場合には、重合後に分散安定化のために含フッ素界面活性剤を追加する必要がない場合はあるが、必要に応じて、さらに含フッ素界面活性剤を添加してもよい。
本発明に係る含フッ素ポリマーの微粒子の水性分散体に使用する界面活性剤は、通常市販されている界面活性剤であれば、単独もしくは2種類以上をブレンドして使用してもよい。
【００１０】
用いることができる含フッ素界面活性剤としては、フルオロアルキル基、特にパーフルオロアルキル基、またはクロロフルオロアルキル基、特にパークロロフルオロアルキル基を有する含フッ素カルボン酸系、または、含フッ素スルホン酸系などのアニオン系界面活性剤が好ましく例示される。
【００１１】
代表的な化合物としては、式（２）：
Ｘ―（ＣＦ2ＣＦ2）ｎ（ＣＨ2）ｍ―Ａ          （2）
または式（３）：
Ｘ―（ＣＦ2ＣＦＣｌ）ｎ（ＣＨ2）ｍ―Ａ        （３）
（式中、Ｘは水素原子、フッ素原子、または塩素原子、ｎは３〜１０の整数、ｍは０または１〜４の整数、Ａはカルボキシル基、スルホン酸基、またはそれらのアルカリ金属もしくはアンモニウム塩を示す。）で表される化合物を挙げることができる。
【００１２】
市販品としては、例えば、パーフルオロオクタン酸アンモニウムの水溶液であるダイキン工業株式会社製のユニダインＤＳ１０１（商標）を挙げることができる。
【００１３】
本発明においては、含フッ素ポリマーの重合時に使用される重合乳化剤、または重合後に必要に応じて添加される分散安定剤のいずれもが、非イオン系界面活性剤でないか、または実質的に非イオン界面活性剤を含まないことが重要である。ここで、「実質的に非イオン界面活性剤を含まない」とは、非イオン系界面活性剤の水性分散体への全添加量が、含フッ素ポリマーの固形分重量に対して、１重量％未満であることを意味する。水性分散体中に含まれる含フッ素界面活性剤の量にもよるが、非イオン性界面活性剤を分散安定化に必要とされる量（４〜１２重量％）未満の水性分散体を電池及びキャパシタ電極材料の結着材として添加すると、電極ペーストが増粘をはじめるもしくは凝集する傾向があるので、好ましくは、０．５重量％未満、より好ましくは０．１重量％未満とするのがよい。なお、分散安定化に必要とされる量未満で添加する場合、ＰＴＦＥ微粒子が凝集する傾向は、意外にも全く添加しない場合が最もよい。
【００１４】
このような非イオン性界面活性剤としては、ポリオキシエチレンアルキルエーテル類、高級アルコール硫酸エステル塩、具体的には、ポリオキシエチレンアルキルフェニルエーテル（ユニオンカーバイド社製：ＴＸ−１００）、ポリオキシエチレンイソトリデシルエーテル（日本油脂株式会社製：ディスパノールＴＯＣ）、ポリオキシエチレンオキシプロピレントリデシルエーテル、ポリオキシエチレノキシプロピレントリデシルエーテルなどのポリオキシエチレン脂肪酸エステル類、ソルビタン脂肪酸エステル類、グリセリンエステル類、ポリオキシエチレンポリオキシプロピレンプロックポリマー（日本油脂株式会社製：プロノン１０４）などがある。
【００１５】
重合乳化剤または分散安定剤として使用できるアニオン界面活性剤としては、高級アルコール硫酸エステル塩、具体的には、ラウリル硫酸ナトリウムが例示でき、両性界面活性剤としては、アミンオキサイド系であるジヒドロキシエチルアルキルアミンオキシド、ジメチルアルキルアミンオキシド、ジメチルアルキルエトキシアミンオキシドがある。市販品としては、例えば、日本油脂株式会社製のジメチルラウリルエトキシアミンオキシド（ユニセーフＡ-ＬＹ）などがある。
【００１６】
分散安定剤として、含フッ素界面活性剤を添加する場合には、非フッ素界面活性剤を併用することもできる。この場合、界面活性剤中に含まれる含フッ素界面活性剤の比率は、５０重量％以上、好ましくは７０重量％以上、より好ましくは９０重量％以上であるのが良い。
【００１７】
水性分散体に含まれる界面活性剤の全添加量は、含フッ素ポリマー重量に対して0.05〜25重量％程度、好ましくは0.1〜7重量％程度、より好ましくは0.1〜２重量％程度、特に0.1〜１重量％程度である。
【００１８】
また、分散安定剤として、水溶性高分子の水性分散体を使用することもできる。合成系のものとしては、（メタ）アクリル酸重合体、ポリアクリル酸塩（ナトリウム塩、カリウム塩、アンモニウム塩など）、ポリアクリルアミド、カルボキシル化スチレンブタジエン重合体、カルボキシル化ビニル重合体、ビニルメチルエーテル／無水マレイン酸共重合体、ポリビニルアルコール（ＰＶＡ）、ポリエチレンオキサイド（ＰＥＯ）、その他無機系増粘剤などがある。天然系のものとしては、グアーガム、キサンガム、アルギン酸塩、カゼイン、ゼラチン及びその誘導体、セルロース系誘導体などがある。これらの中でも、セルロース系誘導体が好ましい。
【００１９】
セルロース系誘導体としては、ＣＭＣ（カルボキシメチルセルロースナトリウム塩、カルボキシメチルセルロースカリウム塩、カルボキシメチルセルロースアンモニウム塩）、カルボキシメチルセルロースグリコレート、セルロースガム、ＭＣ（メチルセルロース）、ＥＣ（エチルセルロース）、ＨＥＣ（ヒドロキシエチルセルロース）、ＥＭＣ（エチルメチルセルロース）、ＨＥＥＣ（ヒドロキシエチルエチルセルロース）、ＨＥＭＣ（ヒドロキシエチルメチルセルロース）、ＨＥＰＣ（ヒドロキシエチルプロピルセルロース）、ＨＥＣＭＣ（ヒドロキシエチルカルボキシメチルセルロース）、セルロースエタンスルホン酸ナトリウム塩、シアノエチルセルロース、ビンジルセルロースなどが挙げられる。
これら分散安定剤としての水溶性高分子の水性分散体への全添加量は、含フッ素ポリマーの固形分重量に対して、０．０１〜２５重量％、好ましくは、０.１〜７重量％、より好ましくは０.１〜２重量％である。
【００２０】
なお、これら水溶性高分子は、必要に応じて、２種以上を併用しても良い。
【００２１】
本発明に係る電極用添加剤は結着剤として用いることができるが、結着する電池の電極用合剤としては、たとえば、コバルト、ニッケル、マンガン、リチウムなどの酸化物もしくは水酸化物または水素吸蔵合金などの電極（正極または負極）活物質、カーボン（黒鉛、アセチレンブラックなど）等の導電剤が例示され、キャパシタの電極用合剤としては、カーボン（活性炭、アセチレンブラックなど）が例示される。
【００２２】
なお、本発明に係る電極用添加剤は、電池の電極用撥水剤としても有用である。
本発明の電極用添加剤中の固形分重量は、２０〜６０重量％程度、好ましくは２０〜４０重量％である。電極用添加剤は、乳化重合で製造した含フッ素ポリマーの水性分散体（通常固形分は２０〜４０重量％程度）をそのままあるいは膜分離法などにより水を除去して濃縮し、必要に応じて界面活性剤を所定量添加することにより製造することができる。
【００２３】
本発明に係る電極用添加剤は、激しく振とうしたり、衝撃を継続的に与えたりすると、含まれるＰＴＦＥがフィブリル化し、ＰＴＦＥを含む含フッ素ポリマーの微粒子が凝集して沈殿することがある。したがって、含フッ素ポリマーの水性分散体からなる電池用添加剤を製造後に容器に充填して保存、あるいは輸送する場合、密閉容器中にできるだけ多く水性分散体を充填し、容器中の空間の割合を低く抑えるのが好ましい。空間の割合は、好ましくは５容量％以下、より好ましくは１容量％以下である。このように非充填空間の割合が少ないと、電極用添加剤である水性分散体の波立つ程度が少なくなり、振とう、あるいは衝撃を与えた場合にも、ＰＴＦＥの凝集、沈殿を効果的に防止することができる。
また、電池用添加剤を密閉容器に充填する場合、電極用添加剤の水性分散体の容量に対して１容量％以上、好ましくは５〜２０容量％程度の水性分散体に対し上層となる、水性分散体より比重の軽い溶剤を加えておくことで、水性分散体部分の衝撃を緩和することができる。このような溶剤としては、トルエン等の芳香族炭化水素、ヘキサン等の脂肪族炭化水素、シクロヘキサン等の脂環式炭化水素等を挙げることができる。溶剤層は使用時には除去する必要があるので、水と一定の割合で混ざる溶媒、たとえば、酢酸エチル、エーテル、ブチルアルコール、テトラヒドロフランなどの溶剤は適当でない。
かかる容器の形状や材質は特に限定されず、電極用添加剤を充填可能な公知の密閉容器が幅広く用いることができる。
【００２４】
【発明の効果】
本発明は、含フッ素ポリマーを安定化させるための界面活性剤を極力低減することで、電極用組成物を製造する際にはＰＴＦＥ微粒子を凝集させることなく電極用合剤と均一に分散させることができ、かつ、電極を製造する際にはＰＴＦＥ微粒子がフィブリル化して電極用合剤を網目状に覆い、得られる電極には界面活性剤の残留物がほとんどない電極塗膜を作製することができるため、電池の内部抵抗の増大、サイクル特性の劣化などを起こさない良好な電池、キャパシタを作製できる。
【００２５】
以下、本発明を実施例に基づいて説明するが、本発明は以下の実施例に限定されるものではない。
【００２６】
【実施例】
常法に従い、６リットルステンレス製オートクレーブ中で含フッ素ポリマーの乳化重合を行い、表１に示す含フッ素ポリマーの微粒子の水性分散体を得た。ＰＴＦＥはＴＦＥの単独重合体、変性ＰＴFEは、ＨＦＰを微量共重合したＴＦＥ共重合体、ＦＥＰは、ＴＦＥ／ＨＦＰ＝９２／８モル％の共重合体である。ＰＴＦＥ、変性ＰＴＦＥ、ＦＥＰの水性分散体は、重合乳化剤に由来する界面活性剤として、各々含フッ素ポリマーの固形分重量に対して０．３重量％もしくは２．０重量％のアニオン系界面活性剤C7F15COONH4（ダイキン工業株式会社製ユニダインＤＳ１０１）を含む。
【００２７】
【表１】
2006040543.tif 000002
【００２８】
実施例１〜６及び比較例1〜４
表１に示す３種類の含フッ素ポリマーの水性分散体を用い、界面活性剤の種類や濃度の異なる水性分散体からなる電極用添加剤を用いて、電極用組成物を製造し、さらに、コイン型電池の電極を作製して電池特性を評価した。
【００２９】
１％カルボキシメチルセルロース水溶液４０重量部に対してコバルト酸リチウム９２重量部、人造黒鉛２重量部、アセチレンブラック１重量部を添加し、均一なスラリーとし、これに表１のポリマー固形分濃度３０重量％の水性分散体に必要に応じて界面活性剤を添加した後、ポリマー固形分で５重量部をスポイトで滴下させるように徐々に添加して、正極ペーストとした。添加した界面活性剤の種類と濃度、得られたペーストの状態を以下の基準にしたがって評価し、その結果を表２に示す。
【００３０】
ペースト状態の評価
◎：塗工するのに適正な粘性に容易に調整可能
○：塗工するのに適正の粘性に調整可能
×：塗工できないほど高粘性になり、粘度調整できない状態
【００３１】
【表２】
2006040543.tif 000003
【００３２】
※含フッ素ポリマーの水性分散体の固形分濃度はすべて３０重量％とした。
※界面活性剤の種類
ＤＳ１０１  アニオン性界面活性剤（ダイキン工業株式会社製ユニダイン）
ＳＬＳ  ラウリル硫酸ナトリウム（アニオン性の界面活性剤）
ＴＸ１００  非イオン性界面活性剤（ユニオンカーバイド社製トライトン）
ディスパノールTOC  非イオン性界面活性剤（日本油脂製）
この正極ペーストをアルミニウム箔の表面にドクターブレード法により塗布し、２４０℃、1時間にて乾燥し、水分を除去して正極板を得た。
なお、負極には黒鉛９５重量部に対して、固形分濃度を６重量％に調整したポリビニリデンフルオライドのＮ-メチル-2-ピロリドン（ＮＭＰ）溶液を固形分で５重量部となるよう添加して負極ペーストとした。
この負極ペーストを銅箔の表面にドクターブレード法により塗布をし、負極を作製し、１５０℃、４時間真空乾燥を行い、溶媒を除去して負極板を得た。
【００３３】
２０１６コイン型電池用部品を準備し、あらかじめ同コイン型電池の内径と同様の径に打ち抜いた正極板、負極板、さらにセパレータとしてポリプロピレンを用いた微多孔膜を準備した。
【００３４】
電解液としては電解質を１mol・dm-3のＬｉＰＦ6として、炭酸エチレン（ＥＣ）と炭酸エチルメチル（ＥＭＣ）の１：２体積比混合溶媒を用いて作製した。
以上の部品を用いることにより２０１６コイン型電池を作製した。
【００３５】
作製された電池は内部の幾何面積に対して電流密度が0.5mA・ｃｍ-2となるように電流値をセットし、電池電圧が４．２Ｖから３Ｖの間で充放電を実施した。この際、初期容量を５サイクル目の容量とし、５０サイクル目の容量と比較することで容量の保持率が９０％以上になるか、あるいは９０％未満になるかにより、電池特性の優劣を評価した。結果を表３に示す。
【００３６】
表３記載のように、実施例1〜６に記載のペーストを正極用に使用した電極塗膜の結着性,、及び電池特性は全て良好であった。これに対し、比較例1、2、３に記載のペーストはスラリー粘度が高すぎて均一な電極ができなかったため、また、比較例４に記載のペーストは、塗膜が硬く均一な膜にならなかったために、電池特性の評価は行えなかった。
【００３７】
このように、界面活性剤の種類やブレンド比で、電極用ペーストの安定性が異なった理由としては、次のような理由が考えられる。含フッ素ポリマー微粒子がＰＴＦＥであるため、界面活性剤の疎水基部分がパーフルオロ基である方が、水中でのＰＴＦＥ粒子安定化効果が高いためである。
【００３８】
【表３】
2006040543.tif 000004
【００３９】
実施例７
界面活性剤の種類及び濃度の異なる含フッ素ポリマー微粒子の水性分散体を結着剤に用いたキャパシタの電極の作製と評価
キャパシタの電極としては、１％カルボキシメチルセルロース40重量部、比表面積が1500m2/ｇの活性炭を80重量部、アセチレンブラックを10重量部、PTFE微粒子の水性分散体を固形分で10重量部となるような組成にて電極塗膜をドクターブレード法により作成した。
電池用電極の場合と同様に実施例１−６の電極用添加剤については、電極塗膜の作成が可能であり充放電特性についても良好であった。
実施例８〜１１及び比較例５
乳化重合により得られたＰＴＦＥ微粒子の水性分散体（ポリマー固形分３０重量％）に、界面活性剤と流動パラフィンを、表４に記載の量となるように、約１００ｃｃの密閉容器（ポリビン）中で調整した。その後、振とう機にて１８０サイクル／分のストロークで１０分間振とうさせて、分散安定性を評価した。その結果を表４に併せて示す。
表４から明らかなように、密閉容器中におけるPTFE微粒子の水性分散体の量と密閉容器上部の空間比率が１〜３容量％のもの（実施例８〜１１）は、全て凝集せずに安定であった。一方、空間が３０容量％のもの（比較例５）はＰＴＦＥの微粒子が凝集し、撥水化してＰＴＦＥの層と水の層とに分離した。
このように少量の界面活性剤を添加したＰＴＦＥ微粒子の水性分散体でも振とうによる凝集を抑制できた理由としては、次のように考えられる。
通常、ＰＴＦＥ微粒子の水性分散体の密閉容器への充填量が少なく、容器上部の空間比率が大きいとき、この状態で振とうを行うと、密閉容器内で水性分散体が波立ち、容器の内壁面へのＰＴＦＥ微粒子の衝突が起こり、微粒子表面に強いせん断力が生じるため、ＰＴＦＥ微粒子がフィブリル化し、凝集を起こす。一方、密閉容器内の空間がほとんどない状態や、水性分散体の表面に衝突を緩和させる別の液相部が存在する場合であると、前者では波立しが少ししか起こらないため容器壁面に激しい衝突が生じないし、後者では更に緩和相が存在しているため更に衝突による衝撃は起こりにくくなる。
【００４０】
【表４】
2006040543.tif 000005
【００４１】
※界面活性剤の種類
ＤＳ１０１  アニオン性界面活性剤（ダイキン工業株式会社製ユニダイン）
ＴＸ１００  非イオン性界面活性剤（ユニオンカーバイド社製トライトン）
TOC  非イオン性界面活性剤（日本油脂株式会社製ディスパノール）
実施例１２〜１５  比較例６  ＰＴＦＥ微粒子の水性分散体の安定性試験
実施例８〜１１と同様に、表１に記載のＰＴＦＥ微粒子の水性分散体を用い、表５に示す水溶性高分子を添加して分散安定性を評価したところ、振とう後の水性分散体の凝集は起こらなかった。結果を表５に示す。
【００４２】
【表５】
2006040543.tif 000006
【００４３】
ＣＭＣ Ｎａ塩：1％Ｂ型粘度計  25℃  1400ｍＰａ・s
エーテル化度は０.５〜０.７
ＣＭＣ ＮＨ4塩：1％Ｂ型粘度計  25℃  350ｍＰａ・s
エーテル化度は０.５〜０.７
ＭＣ ：  1％Ｂ型粘度計  25℃  50ｍＰａ・s
ＰＥＯ：  1％Ｂ型粘度計  25℃  1000ｍＰａ・s
実施例１６
実施例１２〜１５の水性分散体からなる電極用添加剤を用い、コイン型電池の電極を作製した。
【００４４】
１％カルボキシメチルセルロース水溶液３５重量部に対してコバルト酸リチウム９２重量部、人造黒鉛２重量部、アセチレンブラック１重量部を添加し、均一なスラリーとし、これに実施例１２〜１５のポリマー固形分濃度３０重量％の水性分散体を、ポリマー固形分で５重量部をスポイトで滴下させるように徐々に添加した。さらに、ペースト粘度が塗工適当な粘度になるように、１％カルボキシメチルセルロース水溶液を追加して調節し、正極ペーストが得た。
このようにして得た正極ペーストをアルミニウム箔の表面にドクターブレード法により塗布し、２４０℃にて、1時間乾燥し、水分を除去することにより、正極板が得られることを確認した。